(57)【要約】【課題】  本発明は、ゴム弾性、塗膜強度、塗工性及び防水下地などに対する密着性に優れた硬化性組成物を提供する。【解決手段】  本発明の硬化性組成物は、加水分解性シリル基を有するポリアルキレンオキサイドと、平均粒子径が０．０１〜１００μｍの長石類を含むことを特徴とし、炭酸カルシウムを更に含有すること、長石類がネフェリンサイアナイトを含有していることが好ましく、低粘度で塗工性に優れていると共に、優れたゴム弾性及び塗膜強度を有し且つ優れた密着性を有する硬化物を形成することができる。【選択図】  なし【特許請求の範囲】
【請求項１】
加水分解性シリル基を有するポリアルキレンオキサイドと、
平均粒子径が０．０１〜１００μｍの長石類を含むことを特徴とする硬化性組成物。
【請求項２】
ポリアルキレンオキサイド１００質量部に対して長石類１〜８００質量部を含有していることを特徴とする請求項１に記載の硬化性組成物。
【請求項３】
ポリアルキレンオキサイド１００質量部に対してガラスフリット２〜２００質量部を含有していることを特徴とする請求項１又は請求項２に記載の硬化性組成物。
【請求項４】
請求項１又は請求項２に記載の硬化性組成物を含むことを特徴とする塗膜防水剤。
【発明の詳細な説明】
【技術分野】
【０００１】
本発明は、硬化性組成物及び塗膜防水剤に関する。
【背景技術】
【０００２】
従来からコンクリート構築物の屋上に防水のために塗膜を形成することが行われている。特許文献１には、ウレタン弾性発泡体から構成され、このウレタン弾性発泡体が、発泡倍率２〜１０倍、伸び２００〜１０００％、引張強度２０〜１００ｋｇ／ｃｍ2であるウレタン防水材が開示されている。
【先行技術文献】
【特許文献】
【０００３】
【特許文献１】特開２００１−１１５６０９号公報
【発明の概要】
【発明が解決しようとする課題】
【０００４】
しかしながら、特許文献１で開示されているウレタン防水材の構築に用いられるウレタン材料は、溶剤を含むため、作業環境及び地球環境への負担軽減のために、無溶剤系の材料を用いることが検討されている。
【０００５】
又、上記防水塗膜は、防水下地となるコンクリート構築物の温度変化に伴う伸縮の他、経時劣化に伴う亀裂による防水下地の伸長にも順応することができるゴム弾性が要求される。更に、防水塗膜は、防水下地に対する密着性が要求される。
【０００６】
そこで、無溶剤系の材料の中でも、変性シリコーン樹脂を用いることが考えられる。
【０００７】
ところが、変性シリコーン樹脂は、ゴム弾性に優れているものの、塗膜強度が低い。そこで、塗膜強度を向上させるために充填材を添加すると、塗工性が低下するという別の問題を生じる。
【０００８】
本発明は、ゴム弾性、塗膜強度、塗工性、及び、防水下地などに対する密着性に優れた硬化性組成物を提供する。
【課題を解決するための手段】
【０００９】
本発明の硬化性組成物は、
加水分解性シリル基を有するポリアルキレンオキサイドと、
平均粒子径が０．０１〜１００μｍの長石類を含むことを特徴とする。
【００１０】
［ポリアルキレンオキサイド］
硬化性組成物に含まれているポリアルキレンオキサイドは、加水分解性シリル基を有している。加水分解性シリル基とは、珪素原子に１〜３個の加水分解性基が結合してなる基である。
【００１１】
加水分解性シリル基の加水分解性基としては、特に限定されず、例えば、水素原子、ハロゲン原子、アルコキシ基、アシルオキシ基、ケトキシメート基、アミノ基、アミド基、酸アミド基、アミノオキシ基、メルカプト基、アルケニルオキシ基などが挙げられる。
【００１２】
なかでも、加水分解性シリル基としては、加水分解反応が穏やかであることから、アルコキシシリル基が好ましい。アルコキシシリル基としては、トリメトキシシリル基、トリエトキシシリル基、トリイソプロポキシシリル基、及びトリフェノキシシリル基などのトリアルコキシシリル基；ジメトキシシリル基、ジエトキシシリル基、メチルジメトキシシリル基、及びメチルジエトキシシリル基などのジアルコキシシリル基；並びに、ジメチルメトキシシリル基、及びジメチルエトキシシリル基などのモノアルコキシシリル基が挙げられる。なかでも、ジアルコキシシリル基がより好ましく、メチルジメトキシシリル基が特に好ましい。
【００１３】
ポリアルキレンオキサイドは、１分子中に平均して、１〜４個の加水分解性シリル基を有していることが好ましい。ポリアルキレンオキサイドにおける加水分解性シリル基の数が１個以上であると、硬化性組成物の硬化性が向上する。ポリアルキレンオキサイドにおける加水分解性シリル基の数が４個以下であると、硬化性組成物は、優れたゴム弾性を有する硬化物を生成することができる。
【００１４】
なお、ポリアルキレンオキサイド中における、１分子当たりの加水分解性シリル基の平均個数は、1Ｈ−ＮＭＲにより求められるポリアルキレンオキサイド中の加水分解性シリル基の濃度、及びＧＰＣ法により求められるポリアルキレンオキサイドの数平均分子量に基づいて算出することができる。
【００１５】
ポリアルキレンオキサイドとしては、主鎖が、一般式：−（Ｒ−Ｏ）n−（式中、Ｒは炭素数が１〜１４のアルキレン基を表し、ｎは、繰り返し単位の数であって正の整数である。）で表される繰り返し単位を含有する重合体が好ましく挙げられる。ポリアルキレンオキサイドの主鎖骨格は一種のみの繰り返し単位からなっていてもよいし、二種以上の繰り返し単位からなっていてもよい。
【００１６】
ポリアルキレンオキサイドの主鎖骨格としては、ポリエチレンオキサイド、ポリプロピレンオキサイド、ポリブチレンオキサイド、ポリテトラメチレンオキサイド、ポリエチレンオキサイド−ポリプロピレンオキサイド共重合体、及びポリプロピレンオキサイド−ポリブチレンオキサイド共重合体などが挙げられる。なかでも、ポリプロピレンオキサイドが好ましい。ポリプロピレンオキサイドによれば、硬化性組成物は、優れたゴム弾性を有する硬化物を生成することができる。
【００１７】
ポリアルキレンオキサイドの数平均分子量は、３０００〜５００００が好ましく、１００００〜３００００がより好ましい。ポリアルキレンオキサイドの数平均分子量が１００００以上であると、硬化性組成物の硬化物のゴム弾性が向上する。ポリアルキレンオキサイドの数平均分子量が５００００以下であると、硬化性組成物の塗工性が向上する。
【００１８】
なお、本発明において、ポリアルキレンオキサイドの数平均分子量とは、ＧＰＣ（ゲルパーミエーションクロマトグラフィー）法によって測定されたポリスチレン換算した値を意味する。ＧＰＣ法による測定においては、例えば、ＧＰＣカラムとして東ソー製Ｓｈｏｄｅｘ  ＫＦ８００Ｄを用い、溶媒としてクロロホルムなどを用いることができる。
【００１９】
加水分解性シリル基を有するポリアルキレンオキサイドは、市販されている製品を用いることができる。例えば、カネカ社製  商品名  ＭＳポリマー  Ｓ−２０３、Ｓ−３０３；サイリルポリマー  ＳＡＴ−２００、ＳＡＴ−３５０、ＳＡＴ−４００；旭硝子社製  商品名  エクセスター  ＥＳＳ−３６２０、ＥＳＳ−２４２０、ＥＳＳ２４１０、ＥＳＳ３４３０などが挙げられる。
【００２０】
［長石類］
硬化性組成物は、長石類を含有している。長石類は、長石及び準長石を含有しており、準長石が好ましい。
【００２１】
長石としては、例えば、正長石、サニディン、微斜長石、アノーソクレースなどのアルカリ長石；曹長石、灰曹長石、中性長石、曹灰長石、亜灰長石、灰長石などの斜長石などが挙げられる。
【００２２】
準長石としては、例えば、カリ霞石（カルシライト）、灰霞石（カンクリナイト）などの霞石（ネフェリン）、霞石閃長石（ネフェリンサイアナイト）、白榴石（リューサイト）、方ソーダ石（ソーダライト）、藍方石（アウイン）、青金石（ラズライト）、黝方石（ノゼアン）、黄長石（メリライト）などが挙げられ、霞石閃長石（ネフェリンサイアナイト）が好ましい。なお、霞石閃長石は、閃長石と記載されることもある。
【００２３】
長石類の平均粒子径は、０．０１〜１００μｍであり、０．１〜５０μｍが好ましく、１〜２５μｍがより好ましく、２〜１５μｍが特に好ましく、３〜１０μｍが特に好ましい。長石類の平均粒子径が０．０１μｍ以上であると、硬化性組成物は、優れた塗膜強度を有する硬化物を生成することができる。長石類の平均粒子径が１００μｍ以下であると、硬化性組成物中に均一に分散させることができ、硬化性組成物は、優れた塗膜強度を有する硬化物を生成することができる。なお、長石類の平均粒子径は、透過型電子顕微鏡による画像解析によって測定された値をいう。具体的には、長石類を透過型電子顕微鏡を用いて倍率１００倍の拡大写真を撮影し、任意の５０個の長石類を抽出し、各長石類の直径を測定し、各長石類の直径の相加平均値を長石類の平均粒子径とする。なお、長石類の直径は、長石類を包囲し得る最小径の真円の直径をいう。
【００２４】
硬化性組成物中における長石類の含有量は、加水分解性シリル基を有するポリアルキレンオキサイド１００質量部に対して１〜８００質量部が好ましく、３０〜６００質量部が好ましく、５０〜４５０質量部がより好ましく、８０〜３００質量部が特に好ましい。長石類の含有量が上記範囲内であると、硬化性組成物は、優れた塗工性を有していると共に、優れたゴム弾性及び塗膜強度を有する硬化物を生成することができる。
【００２５】
［ガラスフリット］
硬化性組成物は、ガラスフリットを含有していてもよい。ガラスフリットを構成しているガラスとしては、たとえば、リン酸系ガラス、ホウ酸系ガラス、酸化ビスマス系ガラス、珪酸系ガラス、酸化ナトリウム系ガラスなどが挙げられ、リン酸系ガラス、ホウ酸系ガラスが好ましく、リン酸系ガラスがより好ましい。これらのガラスフリットは、Ｂ2Ｏ3、Ｐ2Ｏ5、ＺｎＯ、ＳｉＯ2、Ｂｉ2Ｏ3、Ａｌ2Ｏ3、ＢａＯ、ＣａＯ、ＭｇＯ、ＭｎＯ2、ＺｒＯ2、ＴｉＯ2、ＣｅＯ2、ＳｒＯ、Ｖ2Ｏ5、ＳｎＯ2、Ｌｉ2Ｏ、Ｎａ2Ｏ、Ｋ2Ｏ、ＣｕＯ、Ｆｅ2Ｏ3などを所定の成分割合で調整して得ることができる。なお、ガラスフリットは、単独で用いられても二種以上が併用されてもよい。
【００２６】
ガラスフリットを構成しているガラスの軟化点は３５０〜６５０℃が好ましく、３６０〜５６０℃がより好ましく、３７０〜５４０℃が特に好ましく、３８０〜５２０℃が最も好ましい。なお、ガラスフリットを構成しているガラスの軟化点は、ガラスの粘度が１０７．６ｄＰａ・ｓ（ｌｏｇη＝７．６）となる温度である。
【００２７】
硬化性組成物中におけるガラスフリットの含有量は、加水分解性シリル基を有するポリアルキレンオキサイド１００質量部に対して２〜１２０質量部が好ましく、５〜１００質量部がより好ましく、８〜９０質量部がより好ましく、２５〜９０質量部がより好ましく、２５〜７０質量部がより好ましく、３０〜６０質量部が特に好ましい。ガラスフリットの含有量が上記範囲内にあると、硬化性組成物は、優れた塗工性を有していると共に、優れたゴム弾性及び塗膜強度を有する硬化物を生成することができる。
【００２８】
［可塑剤］
硬化性組成物は、可塑剤を更に含有していることが好ましい。可塑剤を含んでいる硬化性組成物は、優れたゴム弾性を有して追従性に優れた硬化物を生成することができる。
【００２９】
可塑剤としては、例えば、フタル酸ジメチル、フタル酸ジエチル、フタル酸ジブチル、フタル酸ジイソブチル、フタル酸ジノルマルヘキシル、フタル酸ビス（２−エチルヘキシル）、フタル酸ジノルマルオクチル、フタル酸ジイソノニル、フタル酸ジノニル、フタル酸ジイソデシル、フタル酸ジイソウンデシル、及びフタル酸ビスブチルベンジルなどのフタル酸エステル；ジエチレングリコール、トリエチレングリコール、テトラエチレングリコール、ジプロピレングリコール、トリプロピレングリコール、及びテトラプロピレングリコールなどのポリアルキレングリコールが挙げられる。なかでも、ポリアルキレングリコールが好ましく、ポリプロピレングリコールがより好ましい。
【００３０】
ポリアルキレングリコールの数平均分子量は、１０００〜１００００が好ましく、２０００〜５０００がより好ましい。ポリアルキレングリコールの数平均分子量が上記範囲内である場合、このようなポリアルキレングリコールを含んでいる硬化性組成物は、硬化性組成物は、優れたゴム弾性を有して追従性に優れた硬化物を生成することができる。
【００３１】
なお、ポリアルキレングリコールの数平均分子量は、ＧＰＣ（ゲルパーミエーションクロマトグラフィー）法によって、ポリスチレン換算されて測定された値である。具体的な測定方法や測定条件は、上述した加水分解性シリル基を有するポリアルキレンオキサイドと同様である。
【００３２】
硬化性組成物中における可塑剤の含有量は、加水分解性シリル基を有するポリアルキレンオキサイド１００質量部に対して、１〜１００質量部が好ましく、１０〜８０質量部がより好ましく、１５〜６０質量部が特に好ましく、２０〜５０質量部が最も好ましい。
【００３３】
［充填剤］
硬化性組成物は、充填剤を更に含有していてもよい。硬化性組成物が充填剤を含有していると、優れたゴム弾性を有している硬化物を得ることが可能な硬化性組成物を提供することができる。
【００３４】
充填剤としては、特に限定されず、例えば、炭酸カルシウム、炭酸マグネシウム、酸化カルシウム、含水ケイ酸、無水ケイ酸、微粉末シリカ、ケイ酸カルシウム、二酸化チタン、クレー、タルク、カーボンブラック及びガラスバルーンなどを挙げることができ、炭酸カルシウムが好ましく、重質炭酸カルシウムがより好ましい。充填剤は、単独で用いられても二種以上が併用されてもよい。
【００３５】
充填剤の平均粒子径は、０．０１〜５μｍが好ましく、０．０５〜２．５μｍがより好ましい。このような平均粒子径を有している充填剤によれば、防水下地などに対する密着性に優れた硬化物を生成することができる硬化性組成物を得ることができる。なお、充填剤の平均粒子径は、透過型電子顕微鏡による画像解析によって測定された値をいう。具体的には、充填剤を透過型電子顕微鏡を用いて倍率１００倍の拡大写真を撮影し、任意の５０個の充填剤を抽出し、各充填剤の直径を測定し、各充填剤の直径の相加平均値を充填剤の平均粒子径とする。なお、充填剤の直径は、充填剤を包囲し得る最小径の真円の直径をいう。
【００３６】
また、炭酸カルシウムは、脂肪酸や脂肪酸エステルなどにより表面処理されていることが好ましい。脂肪酸や脂肪酸エステルなどにより表面処理されている炭酸カルシウムによれば、硬化性組成物にチキソトロピー性を付与できると共に炭酸カルシムが凝集することを抑制することができる。
【００３７】
硬化性組成物中における充填剤の含有量は、加水分解性シリル基を有するポリアルキレンオキサイド１００質量部に対して１〜７００質量部が好ましく、１０〜２００質量部がより好ましく、２０〜１５０質量部が特に好ましい。硬化性組成物中における充填剤の含有量が１質量部以上であると、充填剤の添加による効果が十分に得られる。また、硬化性組成物中における充填剤の含有量が７００質量部以下であると、硬化性組成物を硬化させて得られる硬化物が、防水下地などに対する優れた密着性を有する。
【００３８】
［脱水剤］
硬化性組成物は、脱水剤を更に含有していることが好ましい。脱水剤によれば、硬化性組成物を保存している際に、空気中などに含まれている水分によって硬化性組成物が硬化することを抑制することができる。
【００３９】
脱水剤としては、ビニルトリメトキシシラン、ジメチルジメトキシシラン、テトラエトキシシラン、メチルトリメトキシシラン、メチルトリエトキシシラン、テトラメトキシシラン、フェニルトリメトキシシラン、及びジフェニルジメトキシシランなどのシラン化合物；並びにオルトギ酸メチル、オルトギ酸エチル、オルト酢酸メチル、及びオルト酢酸エチル等のエステル化合物などを挙げることができる。これらの脱水剤は、単独で用いられても二種以上が併用されてもよい。なかでも、ビニルトリメトキシシランが好ましい。
【００４０】
硬化性組成物中における脱水剤の含有量は、加水分解性シリル基を有するポリアルキレンオキサイド１００質量部に対して０．５〜２０質量部が好ましく、１〜１５質量部がより好ましい。硬化性組成物中における脱水剤の含有量が０．５質量部以上であると、脱水剤により得られる効果が十分に得られる。また、硬化性組成物中における脱水剤の含有量が２０質量部以下であると、硬化性組成物が優れた硬化性を有する。
【００４１】
［シラノール縮合触媒］
硬化性組成物は、シラノール縮合触媒を含有していることが好ましい。シラノール縮合触媒とは、ポリアルキレンオキサイドが含有する加水分解性シリル基などが加水分解することにより形成されたシラノール基同士の脱水縮合反応を促進させるための触媒である。
【００４２】
シラノール縮合触媒としては、１，１，３，３−テトラブチル−１，３−ジラウリルオキシカルボニル−ジスタノキサン、ジブチル錫ジラウレート、ジブチル錫オキサイド、ジブチル錫ジアセテート、ジブチル錫フタレート、ビス（ジブチル錫ラウリン酸）オキサイド、ジブチル錫ビス（アセチルアセトナート）、ジブチル錫ビス（モノエステルマレート）、オクチル酸錫、ジブチル錫オクトエート、ジオクチル錫オキサイド、ジブチル錫ビス（トリエトキシシリケート）、ビス（ジブチル錫ビストリエトキシシリケート）オキサイド、及びジブチル錫オキシビスエトキシシリケートなどの有機錫系化合物；テトラ−ｎ−ブトキシチタネート、及びテトライソプロポキシチタネートなどの有機チタン系化合物などが挙げられる。これらのシラノール縮合触媒は、単独で用いられても二種以上が併用されてもよい。
【００４３】
シラノール縮合触媒としては、１，１，３，３−テトラブチル−１，３−ジラウリルオキシカルボニル−ジスタノキサンが好ましい。このようなシラノール縮合触媒によれば、硬化性組成物の硬化速度を容易に調整することができる。
【００４４】
硬化性組成物中におけるシラノール縮合触媒の含有量は、加水分解性シリル基を有するポリアルキレンオキサイド１００質量部に対して１〜１０質量部が好ましく、１〜５質量部がより好ましい。硬化性組成物中におけるシラノール縮合触媒の含有量が１質量部以上であると、硬化性組成物の硬化速度を速くして、硬化性組成物の硬化に要する時間の短縮化を図ることができる。また、硬化性組成物中におけるシラノール縮合触媒の含有量が１０質量部以下であると、硬化性組成物が適度な硬化速度を有し、硬化性組成物の貯蔵安定性及び取扱性を向上させることができる。
【００４５】
［他の添加剤］
硬化性組成物は、チキソ性付与剤、酸化防止剤、紫外線吸収剤、顔料、染料、沈降防止剤、及び溶剤など他の添加剤を含んでいてもよい。なかでも、チキソ性付与剤、紫外線吸収剤、及び酸化防止剤が好ましく挙げられる。
【００４６】
チキソ性付与剤は、硬化性組成物にチキソトロピー性を発現せることができるものであればよい。チキソ性付与剤としては、水添ひまし油、脂肪酸ビスアマイド、ヒュームドシリカなどが好ましく挙げられる。
【００４７】
硬化性組成物中におけるチキソ性付与剤の含有量は、加水分解性シリル基を有するポリアルキレンオキサイド１００質量部に対して０．１〜２００質量部が好ましく、１〜１５０質量部がより好ましい。硬化性組成物中におけるチキソ性付与剤の含有量が０．１質量部以上であると、硬化性組成物にチキソトロピー性を効果的に付与することができる。また、硬化性組成物中におけるチキソ性付与剤の含有量が２００質量部以下であると、硬化性組成物が適度な粘度を有し、硬化性組成物の取扱性が向上する。
【００４８】
紫外線吸収剤としては、トリアジン系紫外線吸収剤、ベンゾトリアゾール系紫外線吸収剤、ベンゾフェノン系紫外線吸収剤などが挙げられ、ベンゾトリアゾール系紫外線吸収剤、ベンゾフェノン系紫外線吸収剤が好ましく、ベンゾトリアゾール系紫外線吸収剤がより好ましい。硬化性組成物中における紫外線吸収剤の含有量は、加水分解性シリル基を有するポリアルキレンオキサイド１００質量部に対して０．１〜２０質量部が好ましく、０．１〜１０質量部がより好ましい。
【００４９】
酸化防止剤としては、例えば、ヒンダードフェノール系酸化防止剤、モノフェノール系酸化防止剤、ビスフェノール系酸化防止剤、及びポリフェノール系酸化防止剤などが挙げられ、ヒンダードフェノール系酸化防止剤が好ましく挙げられる。硬化性組成物中における酸化防止剤の含有量は、加水分解性シリル基を有するポリアルキレンオキサイド１００質量部に対して０．１〜２０質量部が好ましく、０．３〜１０質量部がより好ましい。
【００５０】
［光安定剤］
硬化性組成物は光安定剤を含有していることが好ましく、ヒンダードアミン系光安定剤を含んでいることがより好ましい。ヒンダードアミン系光安定剤によれば、硬化後に優れたゴム弾性及び塗膜強度をより長期間に亘って維持することができる硬化性組成物を提供することができる。
【００５１】
ヒンダードアミン系光安定剤としては、例えば、ビス（１，２，２，６，６−ペンタメチル−４−ピペリジル）セバケート及びメチル１，２，２，６，６−ペンタメチル−４−ピペリジルセバケートの混合物、ビス（２，２，６，６−テトラメチル−４−ピペリジル）セバケート、ジブチルアミン・１，３，５−トリアジン・Ｎ，Ｎ’−ビス（２，２，６，６−テトラメチル−４−ピペリジル−１，６−ヘキサメチレンジアミンとＮ−（２，２，６，６−テトラメチル−４−ピペリジル）ブチルアミンとの重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、コハク酸ジメチルと４−ヒドロキシ−２，２，６，６−テトラメチル−１−ピペリジンエタノールとの重縮合物などが挙げられる。
【００５２】
ヒンダードアミン系光安定剤としては、ＮＯＲ型ヒンダードアミン系光安定剤が好ましく挙げられる。ＮＯＲ型ヒンダードアミン系光安定剤によれば、硬化後に経時的なゴム弾性及び塗膜強度の低下が抑制されている硬化性組成物を提供することができる。
【００５３】
ＮＯＲ型ヒンダードアミン系光安定剤は、ピペリジン環骨格に含まれている窒素原子（Ｎ）に酸素原子（Ｏ）を介してアルキル基（Ｒ）が結合しているＮＯＲ構造を有している。ＮＯＲ構造におけるアルキル基の炭素数は、１〜２０が好ましく、１〜１８がより好ましく、１８が特に好ましい。アルキル基としては、直鎖状のアルキル基、分岐鎖状のアルキル基、及び、環状のアルキル基（飽和脂環式炭化水素基）が挙げられる。
【００５４】
直鎖状のアルキル基としては、例えば、メチル基、エチル基、ｎ−プロピル基、ｎ−ブチル基、ｎ−ペンチル基、ｎ−ヘキシル基、ｎ−オクチル基、ｎ−ノニル基、ｎ−デシル基などが挙げられる。分岐鎖状のアルキル基としては、例えば、イソプロピル、イソブチル、ｓｅｃ−ブチル、ｔｅｒｔ−ブチルなどが挙げられる。環状のアルキル基（飽和脂環式炭化水素基）としては、例えば、シクロペンチル基、シクロヘキシル基、シクロオクチル基などが挙げられる。また、アルキル基を構成している水素原子が、ハロゲン原子（例えば、フッ素原子、塩素原子、臭素原子等）又はヒドロキシル基などで置換されていてもよい。
【００５５】
ＮＯＲ型ヒンダードアミン系光安定剤としては、下記式（Ｉ）で示されるヒンダードアミン系光安定剤が挙げられる。
【００５６】
【化１】
2019123868.tif 000002
【００５７】
ＮＯＲ型ヒンダードアミン系光安定剤を用いる場合、ＮＯＲ型ヒンダードアミン系光安定剤と、ベンゾトリアゾール系紫外線吸収剤又はトリアジン系紫外線吸収剤とを組み合わせて用いることが好ましい。これにより、硬化後に経時的なゴム弾性及び塗膜強度の低下がより抑制されている硬化性組成物を提供することができる。
【００５８】
硬化性組成物中における光安定剤の含有量は、加水分解性シリル基を有するポリアルキレンオキサイド１００質量部に対して０．０１〜２０質量部が好ましく、０．１〜１０質量部がより好ましい。
【００５９】
硬化性組成物は、加水分解性シリル基を有するポリアルキレンオキサイド及び長石類と、必要に応じて添加される添加剤とを均一に混合することによって製造することができる。硬化性組成物は、溶媒（例えば、アルコール、キシレン、トルエンなど）を含有していないことが好ましい。
【００６０】
硬化性組成物は、接着性に優れていると共に、優れたゴム弾性及び塗膜強度を長期間に亘って維持することができる硬化物を形成することができることから、塗膜防水剤、シーリング材、コーティング材、接着剤、及び塗料など各種用途に使用することができる。なかでも、塗膜防水剤として用いられることが好ましい。
【００６１】
硬化性組成物は、上述の通り、塗膜防水剤として用いられることが好ましく、具体的には、硬化性組成物を、コンクリート構築物の屋上などの防水下地となるコンクリート表面に塗工する。この際、硬化性組成物は塗工性に優れていることから、防水下地上に円滑に且つ均一に塗工することができる。そして、硬化性組成物を養生させて硬化させることによって防水塗膜を形成することができる。
【００６２】
硬化性組成物を用いることによって、防水下地と、上記防水下地の表面に設けられ且つ硬化性組成物の硬化物を含む防水塗膜を含む防水構造を構成することができる。
【００６３】
得られた防水塗膜は、優れたゴム弾性、塗膜強度、及び、防水下地などに対する優れた密着性を有していることから、防水下地の温度変化による伸縮の他、防水下地の経時劣化に伴う亀裂による防水下地の伸長に円滑に追従し、防水塗膜は長期間に亘って亀裂などを生じることなく、優れた防水性能を維持することができる。
【発明の効果】
【００６４】
本発明の硬化性組成物は、低粘度で塗工性に優れていると共に、優れたゴム弾性及び塗膜強度を有し且つ優れた密着性を有する硬化物を形成することができる。
【発明を実施するための形態】
【００６５】
以下に、本発明を実施例を用いてより具体的に説明するが、本発明はこれに限定されない。
【実施例】
【００６６】
実施例及び比較例において下記の化合物を用いた。
・ポリアルキレンオキサイド１（主鎖骨格がポリプロピレンオキサイドからなり且つ主鎖の末端にプロピルジメトキシシリル基を有するポリアルキレンオキサイド、一分子あたりのメチルジメトキシシリル基の平均個数：１．４個、数平均分子量：１４０００、カネカ社製  商品名「ＭＳポリマー  ＳＡＴ３５０」）
・ポリアルキレンオキサイド２（主鎖骨格がポリプロピレンオキサイドからなり且つ主鎖の末端にメチルジメトキシシリル基を有するポリアルキレンオキサイド、数平均分子量：９０００、カネカ社製  商品名「ＭＳポリマー  ＥＳＴ２８０」）
・ポリアルキレンオキサイド３（主鎖骨格がポリプロピレンオキサイドからなり且つ主鎖の末端にメチルジメトキシシリル基を有するポリアルキレンオキサイド、数平均分子量：１６０００、旭硝子社製  商品名「エクセスターＳ３４３０」）
・長石類  （ネフェリンサイアナイト、平均粒子径：５μｍ、白石カルシウム社製  商品名「ネスパー」）
・シラノール縮合触媒（１，１，３，３−テトラブチル−１，３−ジラウリルオキシカルボニル−ジスタノキサン、日東化成社製  商品名「ネオスタンＵ−１３０」）
・アミノシランカップリング剤［Ｎ−（２−アミノエチル）−３−アミノプロピルトリメトキシシラン、信越化学社製  商品名  ＫＢＭ−６０３」］
・エポキシシランカップリング剤（３−グリシドキシプロピルトリメトキシシラン、（信越化学社製  商品名「ＫＢＭ−４０３」）
・コロイダル炭酸カルシウム（白石工業社製  商品名「ＣＣＲ」）
・重質炭酸カルシウム１（石原産業社製  商品名「ＮＣＣ２３１０」）
・重質炭酸カルシウム２（白石カルシウム社製  商品名「μ−ｐｏｗｄｅｒ  ３Ｓ」）
・カオリン（林化成社製  商品名「ＡＳＰ１７０」）
・カーボンブラック（旭カーボン社製  商品名「８５００Ｆ」）
・ガラスフリット（リン酸系ガラス、日本フリット社製  「ＶＹ０１４４」、主成分：Ｐ2Ｏ5、ＡＩ2Ｏ3及びＲ2Ｏ、Ｒはアルカリ金属原子、軟化点：４０４℃）
・可塑剤（ポリプロピレングリコール、数平均分子量：３０００、旭電化社製  商品名「Ｐ−３０００」）
・脱水剤（ビニルトリメトキシシラン、日本ユニカ社製  商品名「ＮＵＣシリコーンＡ１７１」）
・ベンゾトリアゾール系紫外線吸収剤（ＢＡＳＦジャパン社製  製品名「チヌビン３２６」）
・ヒンダードフェノール系酸化防止剤（ＢＡＳＦジャパン社製  製品名「イルガノックス１０１０」）
・ヒンダードアミン系光安定剤（ＢＡＳＦジャパン社製  製品名「チヌビン７７０」）
【００６７】
（実施例１〜１３及び比較例１〜７）
ポリアルキレンオキサイド１〜３、長石類、シラノール縮合触媒、アミノシランカップリング剤、エポキシシランカップリング剤、コロイダル炭酸カルシウム、重質炭酸カルシウム１、重質炭酸カルシウム２、カオリン、カーボンブラック、ガラスフリット、可塑剤、脱水剤、ベンゾトリアゾール系紫外線吸収剤、ヒンダードフェノール系酸化防止剤及びヒンダードアミン系光安定剤を表１に示した所定量ずつプラネタリーミキサーに供給して真空雰囲気下にて６０分間混練することによって硬化性組成物を得た。
【００６８】
得られた硬化性組成物について、粘度、Ｔｉ値、最大応力、破断伸び及び圧縮せん断強度を下記の要領で測定し、その結果を表１に示した。
【００６９】
（塗工性評価：粘度）
硬化性組成物の粘度を２３℃、１０ｒｐｍの条件下にＨ型粘度計にて測定した。
【００７０】
（塗工性評価：Ｔｉ値）
硬化性組成物の粘度（１０ｒｐｍ）を２３℃、１０ｒｐｍの条件下にてＢＨ型粘度計にてローターＮｏ．５を用いて測定した。硬化性組成物の粘度（１ｒｐｍ）を２３℃、１ｒｐｍの条件下にてＢＨ型粘度計にてローターＮｏ．５を用いて測定した。硬化性組成物のＴｉ値を下記式に基づいて算出した。
Ｔｉ値＝粘度（１ｒｐｍ）／粘度（１０ｒｐｍ）
【００７１】
（塗膜強度及びゴム弾性評価：最大応力及び破断伸び）
硬化性組成物を離型処理された基板上に厚みが３ｍｍとなるように塗工した後、硬化性組成物を２３℃、相対湿度５０％にて１カ月間養生した。硬化性組成物の硬化物をＪＩＳ  Ｋ６２５１準拠の３号ダンベルに切り出して試験片を作製した。
【００７２】
試験片の表面に、引張方向に直交し且つ互いに平行な一対の直線を標線として描いた。標線間の距離（初期標線間距離）は２０ｍｍであった。試験片を２３℃湿度、相対湿度５０％の条件下で５００ｍｍ/分の速度で引っ張った。
【００７３】
試験片に亀裂が生じた時点における引張応力を測定し、その値を最大応力（Ｎ／ｍｍ2）とした。
【００７４】
試験片に亀裂が生じた時点における標線間の距離（破断時標線間距離）を測定した。破断伸び（％）を下記式に基づいて算出した。
破断伸び（％）＝１００×（破断時標線間距離−初期標線間距離）／初期標線間距離
【００７５】
（密着性評価：圧縮せん断強度）
ＪＩＳ Ｈ４０００ Ａ５０５２に規定するアルミニウム合金板を２枚用意した。アルミニウム合金板は、縦１２ｍｍ、横５０ｍｍ、厚み４．０ｍｍであって平面長方形状であった。
【００７６】
一方のアルミニウム合金板の表面に硬化性組成物を塗工し、硬化性組成物の塗工面上に他方のアルミニウム合金板を重ね合わせて積層体を作製した。硬化性組成物は、塗工幅（縦方向）が１２ｍｍ、塗工長さ（横方向）が１０ｍｍ、塗工厚みが０．３ｍｍとなるようにアルミニウム合金板上に塗工された。
【００７７】
積層体を２３℃、相対湿度５０％の環境下に７日間放置して硬化性組成物を硬化させて、二枚のアルミニウム合金板を硬化性組成物によって接着一体化させて試験体を作製した。
【００７８】
得られた試験体を用いて万能引張試験機（インストロン社製）を用いて、３ｍｍ／分の速度で圧縮試験を行い、試験体を構成している硬化性組成物の硬化物が破断した時の圧縮せん断強度を測定した。
【００７９】
【表１】
2019123868.tif 000003
【産業上の利用可能性】
【００８０】
硬化性組成物は、ゴム弾性及び塗膜強度に優れた硬化物を形成することができ、硬化物は、防水下地などの被着体に対する密着性に優れている。硬化性組成物は、例えば、防水性に優れた防水構造を構築することができる。